(57)【要約】【課題】  スプラッシュの発生を抑制し、且つ多量吹き込みによる溶融スラグへの溶解を可能にして、均一な組成を有するスラグ製品を製造することができる高炉スラグを用いたフライアッシュの処理方法を提供する。【解決手段】  容器１０内に貯留された溶融した高炉スラグ１１に、フライアッシュ１２に固体酸素源１３を配合した混合物１４を、空気１４ａ又は酸素含有気体と共に吹き込む。また、溶融した高炉スラグ１１の表層部の少なくとも一部を凝固させて皮張り層２６ａを形成し、この皮張り層２６ａの下方に吹き込みノズル２０を浸漬させ、この吹き込みノズル２０を介して混合物１４を吹き込む。【選択図】        図１
2005145768.tif 000002
【特許請求の範囲】
【請求項１】
容器内に貯留された溶融した高炉スラグに、フライアッシュに固体酸素源を配合した混合物を、空気又は酸素含有気体と共に吹き込むことを特徴とする高炉スラグを用いたフライアッシュの処理方法。
【請求項２】
請求項１記載の高炉スラグを用いたフライアッシュの処理方法において、溶融した前記高炉スラグの表層部の少なくとも一部を凝固させて皮張り層を形成し、この皮張り層の下方に吹き込みノズルを浸漬させ、この吹き込みノズルを介して前記混合物を吹き込むことを特徴とする高炉スラグを用いたフライアッシュの処理方法。
【請求項３】
請求項１及び２のいずれか１項に記載の高炉スラグを用いたフライアッシュの処理方法において、前記混合物中の前記固体酸素源の量は、前記フライアッシュの量の１〜４０質量％であることを特徴とする高炉スラグを用いたフライアッシュの処理方法。
【請求項４】
請求項１〜３のいずれか１項に記載の高炉スラグを用いたフライアッシュの処理方法において、溶融した前記高炉スラグに吹き込む前記フライアッシュの量を、１０〜２００ｋｇ／分とすることを特徴とする高炉スラグを用いたフライアッシュの処理方法。
【請求項５】
請求項１〜４のいずれか１項に記載の高炉スラグを用いたフライアッシュの処理方法において、溶融した前記高炉スラグへの前記混合物の吹き込みは、固気比を２０〜１５０の範囲にして行うことを特徴とする高炉スラグを用いたフライアッシュの処理方法。
【請求項６】
請求項１〜５のいずれか１項に記載の高炉スラグを用いたフライアッシュの処理方法において、前記固体酸素源は、酸化鉄、集塵ダスト、製鉄スラジ、焼結鉱粉、スケール、及び鉄鉱石粉の１又は２以上であることを特徴とする高炉スラグを用いたフライアッシュの処理方法。
【請求項７】
請求項１〜６のいずれか１項に記載の高炉スラグを用いたフライアッシュの処理方法において、前記容器は、流銑鉢又は排滓鍋であることを特徴とする高炉スラグを用いたフライアッシュの処理方法。
【請求項８】
請求項１〜７のいずれか１項に記載の高炉スラグを用いたフライアッシュの処理方法において、前記容器内の溶融した前記高炉スラグへ吹き込まれる前記フライアッシュの吹き込み量は、前記高炉スラグの量の１〜２０質量％であることを特徴とする高炉スラグを用いたフライアッシュの処理方法。
【請求項９】
請求項１〜８のいずれか１項に記載の高炉スラグを用いたフライアッシュの処理方法において、前記容器までの大樋を含む溶融した前記高炉スラグの搬送経路で、更に、フライアッシュに固体酸素源を配合した別の混合物を予め添加することを特徴とする高炉スラグを用いたフライアッシュの処理方法。
【請求項１０】
請求項９記載の高炉スラグを用いたフライアッシュの処理方法において、前記搬送経路で添加される混合物中のフライアッシュの量は、溶融した前記高炉スラグの量の１〜５質量％であることを特徴とする高炉スラグを用いたフライアッシュの処理方法。
【請求項１１】
請求項１〜１０のいずれか１項に記載の高炉スラグを用いたフライアッシュの処理方法において、前記混合物には、更に、生石灰及び石膏ボードのいずれか一方又は双方が含まれることを特徴とする高炉スラグを用いたフライアッシュの処理方法。
【発明の詳細な説明】
【技術分野】
【０００１】
本発明は、発電所やボイラーなどに使用された化石燃料の残渣であるフライアッシュを溶融スラグに溶融させて有効成分を利用し、例えば、セメント原料、路盤材、その他骨材等に資源化を図るための高炉スラグを用いたフライアッシュの処理方法に関する。
【背景技術】
【０００２】
従来、石炭等の化石燃料を使用する火力発電所やボイラーなどでは、燃料として使用した後の残渣であるフライアッシュ（石炭灰）が大量に発生している。このフライアッシュは、融点が１６００℃程度と高く、ＳｉＯ2 、Ａｌ2 Ｏ3 を主成分とし、大きさが例えば１０〜１００μｍの粉状のものであるため、その処理が容易でなく、セメント原料として使用するか、もしくは廃棄物として埋め立て処理されている。
しかし、近年、フライアッシュの発生量が増加する一方で、セメント生産量や埋め立て場所が減少していることから、フライアッシュの有効活用が推進されており、その処理方法として、以下のような方法が提案されている。
【０００３】
例えば、フライアッシュを、高炉の大樋中を流れる溶銑上の溶融した高炉スラグ（以下、溶融スラグともいう）に添加することが行われており、特許文献１には、フライアッシュを溶融スラグに吹き込み溶融させる方法、また、特許文献２には、フライアッシュにＣａＯ成分を添加し、この混合物の塩基度を調整して、フライアッシュの融点を下げ溶解を容易にする方法が提案されている。
【０００４】
また、高融点のフライアッシュを溶融スラグに確実に溶融する方法として、特許文献３には、フライアッシュを転炉型の容器に収容された溶融スラグに添加してから、これに酸素あるいは酸素含有気体を吹き込んで、攪拌しながらフライアッシュを溶融させることにより、フライアッシュの改質を行い、路盤材などに有効資源化を図ることが提案されている。
【０００５】
そして、特許文献４には、炭酸カルシウム、水酸化カルシウム、酸化カルシウム、砂、粘土、フライアッシュ、焼却灰からなるいずれか１種、あるいは２種以上を溶融スラグに添加し、これらの材料を新たな燃料を加えることなく、溶融スラグの顕熱を利用して溶解させ、セメント原料を製造する方法が提案されている。
【０００６】
【特許文献１】特開２００１−１５１５４０号公報
【特許文献２】特開２００３−２２６５６１号公報
【特許文献３】特開平９−１８４００４号公報
【特許文献４】特開２００１−４８６１４号公報
【発明の開示】
【発明が解決しようとする課題】
【０００７】
しかしながら、前記従来のフライアッシュの処理方法には、未だ解決すべき以下のような問題があった。
前記したように、フライアッシュは高融点であるため、特許文献１の方法では、フライアッシュの溶融スラグ中への溶解が不十分である。また、特許文献２に記載する方法においても、フライアッシュの融点を大幅に低下させることができず、溶融スラグが大樋を通過又は滞留中に、混合物の溶融スラグ中への混濁不良が生じたり、あるいは溶融スラグの熱不足によって十分な溶解が困難となる。このため、一部に未溶解となったフライアッシュの焼結体が生成する。
この未溶解の焼結体は、溶融スラグ中に混在するため、溶融スラグを水砕化処理、放冷処理した場合のいずれにおいても、処理後の製品中に未溶解のフライアッシュが残存することとなるので、例えば、色素、強度、塊歩留りの悪化等のように、スラグ製品の品質を低下させる問題がある。
【０００８】
また、特許文献３の方法では、フライアッシュの処理に転炉型の容器を必要とするものであるため設備が大掛かりになり、また、容器に内張りされた耐火物の溶損や、大量の酸素を吹酸した精錬を行うことから、ランニングコストが高くなるという問題がある。また、この方法を、高炉から排出される溶融スラグに適用するには、大きな容器、酸素の多量吹酸設備などを新たに設置することが必要であるなどの問題があり困難である。
特に、既存の高炉スラグ処理設備（大樋、流銑鍋、排滓鍋）を有効利用する場合においては、容器の容量の制約による使用制限や、時間経過に伴う溶融スラグの温度低下による溶解可能限度に起因する使用限界等から、少量添加による長時間溶解の処理が困難という問題がある。
更に、酸素濃度の高い酸素含有気体を用いる場合では、フライアッシュ中のカーボンが誤って着火、燃焼しないような設備にする必要があり、設備構造が複雑になり、しかも、操業時の維持管理を厳重に行う必要があるなどの問題がある。また、高濃度の酸素含有気体の吹き込みは、フライアッシュ中の残留カーボンの急激な燃焼に伴うスプラッシュ（溶融スラグのしぶき、飛散）が発生し易く、作業性の悪化や吹き込み量の制約を受けるため、フライアッシュの多量の吹き込みが困難になるなどの問題がある。
【０００９】
そして、特許文献４の方法は、溶融スラグが樋から落下する直後に、材料を、空気あるいは窒素、炭化水素ガスを使用して吹き付けて溶解させるものであるため、吹き付けるものとして高融点のフライアッシュを使用した場合、これを溶融スラグに十分に溶解させることができず、製造されるスラグ製品中に未溶解のフライアッシュが残存してその品質が低下する。また、溶融スラグをセメント原料として再利用するために処理する場合と異なり、製造したものを、例えば土木建築用資材等のように、直接製品として使用する場合には、未溶解のフライアッシュが製品中に混在して強度が低下したり発色性が悪くなるため、商品価値の低下を招く。
更に、フライアッシュを単に落下する溶融スラグに吹き付けても、溶融スラグとフライアッシュとの攪拌を十分に行うことができず、また接触時間が不足するため、溶融スラグにフライアッシュを溶解できない。このため、フライアッシュの多量処理ができないばかりか、吹き込み時に発塵やスプラッシュが発生して、作業環境の悪化を招く等の問題もある。
【００１０】
本発明はかかる事情に鑑みてなされたもので、スプラッシュの発生を抑制し、且つ多量吹き込みによる溶融スラグへの溶解を可能にして、均一な組成を有するスラグ製品を製造することができる高炉スラグを用いたフライアッシュの処理方法を提供することを目的とする。
【課題を解決するための手段】
【００１１】
前記目的に沿う請求項１記載の高炉スラグを用いたフライアッシュの処理方法は、容器内に貯留された溶融した高炉スラグに、フライアッシュに固体酸素源を配合した混合物を、空気又は酸素含有気体と共に吹き込む。
請求項１記載の高炉スラグを用いたフライアッシュの処理方法において、酸素含有気体とは、例えば、純酸素、酸素を含有する気体（空気に純酸素を所定量混合して酸素濃度を調整した気体、又は純酸素と不活性ガスとを所定量混合して酸素濃度を調整した気体）等を意味する。
【００１２】
ここで、高炉スラグ（以下、溶融スラグともいう）に、フライアッシュに固体酸素源を配合した混合物を、例えば酸素（気体酸素）と共に吹き込んだときの現象について説明する。
気体酸素を用いて溶融スラグ中にフライアッシュを吹き込む（インジェクションした）場合、気体酸素は溶融スラグを攪拌しながら吹き込み方向に気柱を形成して進行し、始めフライアッシュが気体酸素中に内包されながら、周囲からの輻射熱を受け、フライアッシュ中の未燃カーボンに着火して、以下の燃焼反応を起こす。
２Ｃ＋Ｏ2 →２ＣＯ      ・・・（１）
２ＣＯ＋Ｏ2 →２ＣＯ2   ・・・（２）
【００１３】
気体酸素に内包されたフライアッシュ中のアッシュ分は、周囲からの輻射熱と、（１）、（２）の反応により発生する燃焼熱を受けることにより、温度が上昇し自身の融点以上となって溶融しながら、周囲の溶融スラグに接触して溶融スラグ中に溶解する。
一方、気体中の未燃ガスと（１）、（２）の反応により発生したＣＯ、ＣＯ2 ガスは、気泡や空筒状となって浮力により液面に向かって上昇するが、このときにも溶融スラグを攪拌する作用が働き、その結果、吹き込み部周辺には、常に十分熱を持った溶融スラグが存在することになる。このとき、溶融スラグ内へフライアッシュを積極的に混合することができ、フライアッシュの溶融スラグとの接触を促進して、速やかな溶解を行うことができる。
【００１４】
この方法で、大量のフライアッシュの吹き込み溶解を行おうとすると、形成される気泡及び空筒の大きさが大きくなり、気泡及び空筒の中央付近にあるフライアッシュに十分に溶融スラグからの輻射熱が届かず、温度が融点以上に上がらずに、未溶融のまま溶融スラグ中に捕捉される現象が起こる。未溶融のフライアッシュは、次第に周囲の溶融スラグ温度を低下させてゆき、それに伴って、気泡及び空筒内のフライアッシュに伝わる熱がますます少なくなるので、溶融スラグの粘度が上昇していき、やがて例えば吹き込みに使用するノズルを閉塞させるに至る。
【００１５】
ここで、気体酸素の一部を固体酸素源（例えば、焼結ダスト）に代えると、空筒及び気泡内では、上述と同様に（１）、（２）の反応が起こり、フライアッシュが溶融スラグに溶解するが、溶融スラグに捕捉されたフライアッシュは、中に含まれる未燃カーボンと固体酸素源中のＦｅ2 Ｏ3 とが、次式の通り反応すると考えられる。
３Ｆｅ2 Ｏ3 ＋Ｃ→２Ｆｅ3 Ｏ4 ＋ＣＯ  ・・・（３）
Ｆｅ3 Ｏ4 ＋Ｃ→３ＦｅＯ＋ＣＯ        ・・・（４）
ＦｅＯ＋Ｃ→Ｆｅ＋ＣＯ                ・・・（５）
【００１６】
なお、例えば、酸化鉄を混合したフライアッシュを溶融スラグに単純に添加する場合には、融点低下、粘性低下の効果により、フライアッシュが少量であれば、焼結することなく溶融スラグへの溶解が進む。また、固体酸素源があることで窒素ガスが抜け出す反応が起こり、溶融スラグの温度が高い間は攪拌作用があると思われる。ただ、基本的には、溶融スラグの顕熱に頼る溶解方法であるため、溶融スラグの温度は低下し続ける（溶融スラグの液面上に放出されたＣＯガスは、大気中の酸素と反応して燃焼するが、液面付近はもともと酸素濃度が低いので、その効果は僅かであると考えられる）。
このため、溶解量は溶融スラグの持つ熱エネルギーの大きさによって制限され、特に輸送過程で温度の下がったしかも流れの無い状態の排滓鍋内の溶融スラグに、フライアッシュを大量溶解させるには不向きである。
【００１７】
しかし、酸化鉄を混合したフライアッシュを酸素富化したエアーで吹き込み溶解する場合、上述のように、未溶融のまま溶融スラグ中に捕捉される現象が起こるときに、周囲に固体酸素源があるので、それと反応して前記した（３）〜（５）の反応により、ＣＯガスが発生し（このときには、吸熱反応により溶融スラグの温度が一旦低下するが）、そのＣＯガスが気体酸素を含んだ気泡又は空筒と接触したタイミングで二次燃焼し（このときに、先程の吸熱反応以上の発熱反応を起こすため）温度低下を抑制できる。また、フライアッシュが溶解する際、酸化鉄による融点低下効果が働くため、溶融スラグはさほど粘性を下げることなく、そのためＣＯガスは浮力や窒素ガスが抜け出す反応による攪拌力により、溶融スラグ中を移動することができ、他の酸素を含んだ気泡又は空筒と接触して二次燃焼する。
【００１８】
前記した反応により発生したメタルＦｅは、溶融スラグと比較して比重が大きいため、容器底部に沈降し、反応途中のＦｅ2 Ｏ3 、Ｆｅ3 Ｏ4 、ＦｅＯの一部が、溶融スラグにそのまま溶解する。なお、反応時に発生したガスは、浮上する途中で、吹き込んだガス（酸素含む）と一体となり、そこで前記した（２）の反応が起こる他、液面に到達してからも、大気中の酸素と反応する。
また、溶融スラグ中では、フライアッシュの主成分であるＳｉＯ2 、Ａｌ2 Ｏ3 に加えて、Ｆｅ2 Ｏ3 、Ｆｅ3 Ｏ4 、ＦｅＯが存在することにより、その近傍の融点が低くなり、粘性も低く、フライアッシュが容易に溶融スラグ中に混入するので、フライアッシュが溶融スラグによく溶解する。
【００１９】
溶融スラグ中に溶けたＦｅ2 Ｏ3 、Ｆｅ3 Ｏ4 、ＦｅＯは、もともと溶融スラグ中に含まれるものであり、溶融スラグからできる製品（例えば、骨材）の品質を阻害しない。また、容器底部に沈降したメタルＦｅは、例えば、製品製造時に凝固した溶融スラグを破砕、輸送する過程で、磁力選別することにより回収可能であるため、これも溶融スラグの品質を阻害するものにならない。
【００２０】
前記した吹き込みに使用する気体は、酸素濃度が高い方が、ＣＯが二次燃焼する確率が高くなるが、二次燃焼は溶融スラグの温度が低下しない程度（目標とする吹き込み量を吹き込む間の溶融スラグの温度低下を、許容し得る範囲以下に抑制できる程度）に起きれば良いので、吹き込み方に応じて調整すれば良い。
しかし、例えば経済性等を考慮すれば、混合物と共に溶融スラグに吹き込む気体としては、酸素含有濃度が３０体積％（ｖｏｌ％）未満の気体を使用することが好ましく、更には、２１体積％以上３０体積％未満の気体を使用することが好ましい。
【００２１】
ここで、吹き込む気体中の酸素濃度を２１ｖｏｌ％未満にすると、前記した（３）〜（５）の反応により発生したＣＯガスが二次燃焼する際に必要な酸素量が不足し、溶融スラグの温度が急激に低下するため不適である。また、特別にその酸素濃度に調整するための設備が必要となるといった面からもよくない。一方、吹き込む気体を酸素ガスのみにする等、過剰な酸素の吹き込みを行う場合には、固体酸素源中の酸化鉄の還元が進まず、溶融スラグの成分が大きく変化して品質を阻害したり、反応速度が速くなるため、スプラッシュが発生し易く、また吹き込みノズルに急速な酸化及び溶損が生じる場合があるため、適正の酸素量となるようにすることが必要である。また、酸素使用量が増加するほど、ランニングコストが多くかかるといったデメリットもある。
以上の理由から、吹き込みに用いる気体中の酸素濃度を３０ｖｏｌ％未満にすると、前記したスラグ品質、スプラッシュ、吹き込みノズルの溶損、経済性などの問題から好ましい。
【００２２】
請求項２記載の高炉スラグを用いたフライアッシュの処理方法は、請求項１記載の高炉スラグを用いたフライアッシュの処理方法において、溶融した前記高炉スラグの表層部の少なくとも一部を凝固させて皮張り層を形成し、この皮張り層の下方に吹き込みノズルを浸漬させ、この吹き込みノズルを介して前記混合物を吹き込む。
請求項２記載の高炉スラグを用いたフライアッシュの処理方法において、溶融した高炉スラグから形成される皮張り層（カバースラグ、固化スラグともいう）は、溶融スラグの大気への熱放散を防止する役目を果たすと同時に、空筒及び気泡内に充満したまま浮上したフライアッシュが、大気へ飛散することを防止できる。即ち、以下の利点が得られる。
１）皮張り層の形成による溶融スラグの温度低下を抑制できる。
２）混合物の吹き込み時のスプラッシュや粉塵の発生を抑制できる。
３）皮張り層が存在するので、容器内の溶融スラグの攪拌を強化することができ、フライアッシュの溶解を更に良好にできる。
【００２３】
以上の理由から、皮張り層は、溶融スラグの全表面積の５０％以上に形成されることが好ましく、更に好ましくは全面に形成されることが理想的である。
なお、吹き込みノズルは、その吐出口の浸漬深さが皮張り層の直下よりも深くなれば、フライアッシュの吹き込みができる。しかし、溶融スラグ中に吹き込まれたフライアッシュを、効率的に溶融スラグと接触させるためには、吹き込みノズルの吐出口の浸漬位置を、皮張り層の下面から、例えば、１００ｍｍ又はそれより下方の位置とすることが好ましく、更には５００ｍｍ又はそれより下方の位置にすることが好ましい。
【００２４】
請求項３記載の高炉スラグを用いたフライアッシュの処理方法は、請求項１及び２記載の高炉スラグを用いたフライアッシュの処理方法において、前記混合物中の前記固体酸素源の量は、前記フライアッシュの量の１〜４０質量％である。
請求項３記載の高炉スラグを用いたフライアッシュの処理方法において、固体酸素源の配合量が、フライアッシュの量の１質量％未満の場合、フライアッシュ中の未燃カーボンと固体酸素源との接触面積（確率）が小さくなるので、前記した（３）〜（５）、及びその後の（２）の反応が十分に進まない。また、成分的にも、Ｆｅ2 Ｏ3 、Ｆｅ3 Ｏ4 、ＦｅＯが少ないため、溶融スラグに溶解しにくい。
【００２５】
一方、４０質量％を超える場合、逆に未反応のＦｅ2 Ｏ3 、Ｆｅ3 Ｏ4 、ＦｅＯが多くなり、そのため溶融スラグの温度を低下させるので、溶融スラグへのフライアッシュの溶解が進みにくくなる。また、溶融スラグ中に多量のＦｅ2 Ｏ3 、Ｆｅ3 Ｏ4 、ＦｅＯが残ると、それを路盤材や骨材として製品にした場合、例えば、赤色の付着物となり、更に雨などで水に浸ると赤色の水を発生させるなど、品質阻害要因にもなる。
この理由から、好ましくは５質量％以上３５質量％未満、より好ましくは２０質量％以上３５質量％未満にするとよい。
【００２６】
請求項４記載の高炉スラグを用いたフライアッシュの処理方法は、請求項１〜３記載の高炉スラグを用いたフライアッシュの処理方法において、溶融した前記高炉スラグに吹き込む前記フライアッシュの量を、１０〜２００ｋｇ／分とする。
請求項４記載の高炉スラグを用いたフライアッシュの処理方法において、フライアッシュの吹き込み対象を、例えば５０トン滓鍋に貯留された溶融スラグとした場合、フライアッシュの吹き込み量が１０ｋｇ／分未満のとき、フライアッシュの処理効率が悪く、大量吹き込みを行おうとした場合に長時間を要する。具体的には、溶融スラグに対し１０ｗｔ％（５トン）のフライアッシュを溶解するのに、８時間２０分を要することになり、その間に滓鍋の鉄皮及び表面の皮張り層からの熱放散で、溶融スラグ温度が低下するため好ましくない。
【００２７】
一方、フライアッシュの吹き込み量が２００ｋｇ／分を超えるとき、溶融スラグ内に生じる空筒が大きくなり過ぎるため、フライアッシュ及び固体酸素源が未溶解のまま、空筒内を伝って上昇して吹き出すと同時に、溶融スラグも一緒に飛散する。このため、フライアッシュの処理を確実に行うことができず、しかも作業環境も悪くなるため好ましくない。更に、溶融スラグの攪拌、混合に伴うフライアッシュの溶解能に限界があるため、吹き込み量が２００ｋｇ／分を超えると、フライアッシュが浮上して燃焼したり、また未燃焼、未溶解が発生して、スラグ製品の品質を阻害する。
従って、フライアッシュの吹き込み量は１０〜２００ｋｇ／分とする。
【００２８】
請求項５記載の高炉スラグを用いたフライアッシュの処理方法は、請求項１〜４記載の高炉スラグを用いたフライアッシュの処理方法において、溶融した前記高炉スラグへの前記混合物の吹き込みは、固気比を２０〜１５０の範囲にして行う。
請求項５記載の高炉スラグを用いたフライアッシュの処理方法において、固気比とは、（固体）／（気体）の重量比を意味する。
ここで、固気比が２０未満の場合、固体量に対する気体量が多くなり、フライアッシュの吹き込み効率が悪くなり、また搬送及び反応ガスにより溶融スラグを冷却する作用が大きくなるため好ましくない。一方、固気比が１５０を超える場合、固体量に対する気体量が少なくなり、溶融スラグの攪拌が十分に行われないため、吹き込み場所周辺の温度が下がり、前述の（３）〜（５）の反応が進みにくくなるため好ましくない。
このため、固気比は２０〜１５０とする。
【００２９】
請求項６記載の高炉スラグを用いたフライアッシュの処理方法は、請求項１〜５記載の高炉スラグを用いたフライアッシュの処理方法において、前記固体酸素源は、酸化鉄、集塵ダスト、製鉄スラジ、焼結鉱粉、スケール、及び鉄鉱石粉の１又は２以上である。
請求項６記載の高炉スラグを用いたフライアッシュの処理方法において、固体酸素源として、酸化鉄、集塵ダスト、製鉄スラジ、焼結鉱粉（焼結ダスト）、スケール、及び鉄鉱石粉の１又は２以上、特に酸化鉄を使用することにより、前記した（３）〜（５）の反応と同様の作用が起きる。
また、上記したように、固体酸素源として粉状のものを使用することで、反応性を良好にでき、フライアッシュ中の炭素分との反応を促進し、しかもフライアッシュを低融点化して溶解を促進することができる。この理由から、固体酸素源としては、粒径が１０ｍｍ以下が好ましく、より好ましくは５ｍｍ以下、更には１ｍｍ以下が好ましい。
【００３０】
請求項７記載の高炉スラグを用いたフライアッシュの処理方法は、請求項１〜６記載の高炉スラグを用いたフライアッシュの処理方法において、前記容器は、流銑鉢又は排滓鍋である。
請求項７記載の高炉スラグを用いたフライアッシュの処理方法において、流銑鉢（流銑鍋）及び排滓鍋（滓鍋）は、共にスラグ処理設備に設置あるいは仮置きされ、多量の溶融スラグを貯留できるものである。なお、流銑鉢とは、溶融スラグ中の流銑（粒鉄）を回収するためのものであり、大樋から流下した溶融スラグを一旦貯留できるものである。
このように、容器として流銑鉢又は排滓鍋を使用することにより、溶融スラグの量を多量に確保できることに加え、例えば、溶融スラグの表面に皮張り層を形成することが容易となり、混合物の吹き込み深さの確保、適正な攪拌、混合を行うことができる。
【００３１】
請求項８記載の高炉スラグを用いたフライアッシュの処理方法は、請求項１〜７記載の高炉スラグを用いたフライアッシュの処理方法において、前記容器内の溶融した前記高炉スラグへ吹き込まれる前記フライアッシュの吹き込み量は、前記高炉スラグの量の１〜２０質量％である。
請求項８記載の高炉スラグを用いたフライアッシュの処理方法において、溶融スラグは、例えば、樋を順次乗り継いで、最終的に容器（例えば、滓鍋）に貯留されるまでに攪拌され、また、容器に溜まりながら、連続的に後から注がれてくる溶融スラグに攪拌されるため、局部的な温度低下はなくなり、容器内の溶融スラグ全体が均一な温度及び成分状態となる。
【００３２】
この容器内の溶融スラグに、フライアッシュに固体酸素源を配合した混合物を吹き込み溶解する場合、フライアッシュの吹き込み量が、溶融スラグの量の１質量％未満では非効率的である。一方、溶融スラグの量の２０質量％を超える場合には、容器内全体の溶融スラグ温度が低下し、前記した反応が進まなくなり、また粘性も上昇するため、例えば、やがては吹き込みノズルの閉塞が発生し、安定した吹き込みを実施できなくなる。また、溶融スラグ中に溶解したフライアッシュ及び固体酸素源の分だけ、容器中の貯留量が増えるため、容器からスラグがこぼれてしまう恐れがある。
以上のことから、容器内の溶融スラグへ吹き込まれるフライアッシュの吹き込み量を、高炉スラグの量の１〜２０質量％に設定した。
【００３３】
請求項９記載の高炉スラグを用いたフライアッシュの処理方法は、請求項１〜８記載の高炉スラグを用いたフライアッシュの処理方法において、前記容器までの大樋を含む溶融した前記高炉スラグの搬送経路で、更に、フライアッシュに固体酸素源を配合した別の混合物を予め添加する。
請求項９記載の高炉スラグを用いたフライアッシュの処理方法において、フライアッシュ及び固体酸素源は、それぞれ前記したフライアッシュ及び固体酸素源と実質的に同一成分のものを使用できる。更に、溶融スラグの顕熱を有効に利用して、フライアッシュの昇熱と溶解を促進し、フライアッシュの溶解量を多くすることができる。
【００３４】
ここで、搬送経路とは、容器が例えば排滓鍋の場合、溶融スラグの処理設備に設けられた大樋、流銑鉢、滓樋、溶滓傾注樋等を意味する。なお、溶滓傾注樋とは、上流側から流れてきた溶融スラグを、排滓鍋に移すための樋を意味する。
容器に溜まった溶融スラグにフライアッシュを溶解させる場合、従来のように、フライアッシュを溶融スラグの上から投入して添加する方法と、本発明のようにフライアッシュを溶融スラグに吹き込む方法と、この両方の方法を組み合わせて使用する方法とを選択して使用することが可能である。しかし、溶融スラグの搬送経路にあり、溶融スラグの溜まる深さが浅く容積も小さいところでは、吹き込みによる方法は不適であり、溶融スラグの上から投入する方法で添加するのが良い。
このように、容器までの大樋を含む溶融スラグの搬送経路で、溶融スラグに混合物を添加するので、溶融スラグの顕熱を利用した溶解が可能になる。
【００３５】
請求項１０記載の高炉スラグを用いたフライアッシュの処理方法は、請求項９記載の高炉スラグを用いたフライアッシュの処理方法において、前記搬送経路で添加される混合物中のフライアッシュの量は、溶融した前記高炉スラグの量の１〜５質量％である。
なお、請求項１０記載の高炉スラグを用いたフライアッシュの処理方法において、搬送経路で添加される混合物中のフライアッシュの量は、溶融した高炉スラグが単位時間当たりに搬送経路を流れて通過する量の１〜５質量％とすることが好ましい。
ここで、例えば、搬送経路の一部を構成する鋳床において、溶融スラグの上からフライアッシュを投入添加する方法で試験を行ったところ、最大で溶融スラグが単位時間当たりに搬送経路を流れて通過する量の５質量％まで溶解させることができることを確認できた。
【００３６】
なお、フライアッシュを、溶融スラグが単位時間当たりに搬送経路を流れて通過する量の５質量％より多く投入した場合には、フライアッシュの未溶解分が徐々に樋の側壁に付着、堆積し、やがて樋を閉塞させる現象が起こった。これは、溶融した高炉スラグの搬送経路でフライアッシュを添加する条件では、溶融スラグの攪拌が、樋あるいは流銑鉢から、次の樋への乗り移り部を除いてほとんど行われず、溶融スラグの表層付近でフライアッシュ及び固体酸素源が溶解することによって、溶融スラグの表層の温度が局部的に低下し、半溶融状態のフライアッシュ、及び温度低下により粘性の高くなった溶融スラグが、樋側壁に付着したためと考えられる。一方、フライアッシュの添加量が、高炉スラグが単位時間当たりに搬送経路を流れて通過する量の１質量％未満では非効率的である。
このため、搬送経路で溶融スラグに添加するフライアッシュの量を、溶融スラグの量の１〜５質量％に設定し、好ましくは、溶融スラグが単位時間当たりに搬送経路を流れて通過する量の１〜５質量％に設定する。
【００３７】
請求項１１記載の高炉スラグを用いたフライアッシュの処理方法は、請求項１〜１０記載の高炉スラグを用いたフライアッシュの処理方法において、前記混合物には、更に、生石灰及び石膏ボードのいずれか一方又は双方が含まれる。
請求項１１記載の高炉スラグを用いたフライアッシュの処理方法において、混合物に更に混合される生石灰等は、例えば、固体酸素源と予め溶解（プリメルト）させ凝固させたもの、あるいは焼結反応させたもの等を使用することができ、前記した反応性、低融点化の両方からより好ましい。
【発明の効果】
【００３８】
請求項１〜１１記載の高炉スラグを用いたフライアッシュの処理方法は、フライアッシュに固体酸素源を配合した混合物を、空気又は酸素含有気体と共に、容器内に貯留された溶融スラグに吹き込むので、スプラッシュの発生を抑制し、且つ多量吹き込みによる溶融スラグへの溶解を可能にして、均一な組成を有するスラグ製品を製造することができる。
特に、請求項２記載の高炉スラグを用いたフライアッシュの処理方法は、溶融スラグの表層部の少なくとも一部を凝固させて皮張り層を形成するので、溶融スラグの温度低下を抑制でき、混合物の吹き込み時のスプラッシュや粉塵発生を抑制でき、しかも、容器内の溶融スラグの攪拌を強化してフライアッシュの溶解を更に良好にできる。
【００３９】
請求項３記載の高炉スラグを用いたフライアッシュの処理方法は、混合物への固体酸素源の配合量を設定しているので、溶融スラグへのフライアッシュの溶解を効率的に進行させることができ、スラグ製品の品質を向上させることができる。
請求項４記載の高炉スラグを用いたフライアッシュの処理方法は、溶融スラグに吹き込むフライアッシュの１分当たりの吹き込み量を設定するので、作業環境が良好な状態で、フライアッシュの処理を効率的且つ確実に行うことができ、スラグ製品の品質を向上させることができる。
【００４０】
請求項５記載の高炉スラグを用いたフライアッシュの処理方法は、溶融スラグへの混合物の吹き込みを、固気比を設定して行うので、フライアッシュの吹き込み効率を良好にでき、搬送及び反応ガスによる溶融スラグの冷却作用を低減でき、しかも溶融スラグの攪拌を十分に行って、前記した（３）〜（５）の反応を促進できる。
請求項６記載の高炉スラグを用いたフライアッシュの処理方法は、固体酸素源として、酸化鉄、集塵ダスト、製鉄スラジ、焼結鉱粉、スケール、及び鉄鉱石粉の１又は２以上を使用できるので、例えば、製鉄所等で発生した処理物等の再利用が可能になり、フライアッシュを経済的に処理できる。
【００４１】
請求項７記載の高炉スラグを用いたフライアッシュの処理方法は、容器として流銑鉢又は排滓鍋を使用するので、例えば、フライアッシュの吹き込み深さの確保、適正な攪拌、混合等を行うことができ、フライアッシュの処理を確実に実施できる。
請求項８記載の高炉スラグを用いたフライアッシュの処理方法は、容器内の溶融スラグに吹き込むフライアッシュの量を設定するので、溶融スラグの温度低下を抑制でき、前記した（３）〜（５）の反応を進行させ、安定した吹き込みを効率的に実施できる。
【００４２】
請求項９記載の高炉スラグを用いたフライアッシュの処理方法は、容器までの搬送途中で溶融スラグの顕熱を利用してフライアッシュを溶解するので、更に多量のフライアッシュの処理が可能となり、処理効率を高めることができる。
請求項１０記載の高炉スラグを用いたフライアッシュの処理方法は、溶融スラグの搬送経路において、溶融スラグに添加するフライアッシュの添加量を設定するので、溶融スラグの顕熱を利用したフライアッシュの処理を効率的且つ確実に行うことができる。
【００４３】
請求項１１記載の高炉スラグを用いたフライアッシュの処理方法は、混合物に更に生石灰及び石膏ボードのいずれか一方又は双方を混合することにより、フライアッシュの融点をより低下させて、溶融スラグへの溶解を促進することができる。
【発明を実施するための最良の形態】
【００４４】
続いて、添付した図面を参照しつつ、本発明を具体化した実施の形態につき説明し、本発明の理解に供する。
ここで、図１は本発明の一実施の形態に係る高炉スラグを用いたフライアッシュの処理方法の説明図である。
【００４５】
図１に示すように、本発明の一実施の形態に係る高炉スラグを用いたフライアッシュの処理方法は、排滓鍋（容器の一例）１０内に貯留された溶融した高炉スラグ（以下、溶融スラグ、溶融高炉滓ともいう）１１に、フライアッシュ１２に固体酸素源１３を配合した混合物１４を、空気（圧縮空気）１４ａと共に吹き込む方法である。以下、詳しく説明する。
【００４６】
高炉１５で製造された溶銑は、溶融スラグ１１と共に高炉１５の出銑口を介して大樋１６へ出銑され、大樋１６の下流側端部に設けられたスキンマーにより、溶融スラグ１１と分離される。ここで、分離された溶融スラグ１１は、流銑鉢１７に一旦貯留され、溶融スラグ１１中の流銑が除去される。
流銑鉢１７に貯留された溶融スラグ１１は、滓樋１８、溶滓傾注樋１９を介して排滓鍋１０内に供給されて貯留され、排滓鍋１０と共に搬送された後、フライアッシュ１２の吹き込みが行われる。
【００４７】
溶融スラグ１１が貯留される排滓鍋１０には、吹き込みノズル２０が排滓鍋１０内の溶融スラグ１１に浸漬可能に設けられている。この吹き込みノズル２０には、フライアッシュ１２に固体酸素源１３を配合した混合物１４を所定量で供給可能な混合物用貯留ホッパー（混合物用貯留タンク）２１が、混合物用供給管２２を介して接続されている。また、この吹き込みノズル２０の上流側には、空気１４ａの供給管も接続されている。
なお、固体酸素源１３としては、酸化鉄、集塵ダスト、製鉄スラジ、焼結鉱粉、スケール、及び鉄鉱石粉の１又は２以上を混合したものを使用でき、特には、酸化鉄単独、又は酸化鉄と他の固体酸素源とを混合したものを使用することが好ましい。
また、空気１４ａの代わりに、空気に純酸素を加えて酸素濃度を３０体積％未満、好ましくは、２１体積％以上３０％未満に調整した酸素含有気体を使用することも可能である。
【００４８】
この混合物用貯留ホッパー２１に貯留される混合物１４は、予め、運搬車２３によりそれぞれ搬送されてきたフライアッシュ１２及び固体酸素源１３を、フライアッシュ用受入れホッパー（フライアッシュ用受入れタンク）２４と固体酸素源用受入れホッパー（ダスト用受入れタンク）２５にそれぞれ貯留し、フライアッシュ１２と固体酸素源１３が所定の配合割合になるようにミキサー（混合機）２６に供給して、略均一になるよう混合されたものである。なお、混合物１４中の固体酸素源１３の量は、フライアッシュ１２の量の１〜４０質量％の範囲で調整されている。また、この混合物１４には、更に、生石灰、石膏ボードをそれぞれ単独で、又は生石灰及び石膏ボードを添加しておくこともでき、また、固体酸素源と予め溶解させ凝固させたもの、あるいは焼結反応させたもの等を使用することもできる。
【００４９】
次に、排滓鍋１０中の溶融スラグ１１に吹き込みノズル２０を浸漬させる。この排滓鍋１０は、容量が大きく（例えば、５０トン程度）、しかも溶融スラグ１１の表層部が外気と接触するため、溶融スラグ１１の表層部の少なくとも一部、好ましくは略全体が凝固して皮張り層２６ａ（例えば、厚みが１００〜２００ｍｍ）が形成される。
このため、吹き込みノズル２０の吐出口を、皮張り層２６ａの下方に浸漬させ、その浸漬位置が、皮張り層２６ａの下面から１００ｍｍ又はそれより下方の位置、好ましくは５００ｍｍ又はそれより下方の位置になるように固定して、溶融スラグ１１中に混合物１４を空気１４ａと共に吹き込む。
【００５０】
ここで、溶融スラグ１１に吹き込むフライアッシュ１２の吹き込み量を、１０〜２００ｋｇ／分とし、混合物１４と空気１４ａとの固気比（混合物重量／空気重量）を２０〜１５０の範囲に調整して行う。また、溶融スラグ１１へ吹き込まれるフライアッシュ１２の吹き込み量は、溶融スラグ１１の量の１〜２０質量％である。
なお、排滓鍋１０までの大樋１６を含む溶融スラグ１１の搬送経路、即ち、大樋１６、流銑鉢１７、滓樋１８、溶滓傾注樋１９のいずれか１又は２以上で、更に、フライアッシュに固体酸素源を配合した混合物を予め添加することもできる。
【００５１】
この搬送経路で添加するフライアッシュ、固体酸素源は、前記したフライアッシュ１２、固体酸素源１３と実質的に同一のものを使用できる。また、この混合物に、生石灰、石膏ボードをそれぞれ単独で、又は生石灰及び石膏ボードを添加することもできる。
なお、この搬送経路で添加される混合物中のフライアッシュの量は、溶融スラグ１１の量の１〜５質量％であり、好ましくは溶融スラグ１１が単位時間当たりに搬送経路を流れて通過する量の１〜５質量％である。
【００５２】
混合物１４の吹き込み処理が終了した溶融スラグ２７は、排滓鍋１０に貯留された状態でスラグ処理場まで運ばれ、炉外水砕により急冷処理が施されて磨砕され、例えば、細骨材、砂代替材等のスラグ製品にする。また、溶融スラグ２７は、放流場で徐冷処理した後に破砕され、例えば、粗骨材、細骨材、その他の骨材等のスラグ製品にもできる。
なお、スラグ製品中にメタルＦｅが混入している場合においても、スラグ製品の製造過程で磁力選別機による磁力選別を行うことで除去でき、良好な品質を備えたスラグ製品を製造できる。
【実施例】
【００５３】
次に、本発明の作用効果を確認するために行った実施例について説明する。ここで、実施例の各条件は、フライアッシュ（ＦＡ）の吹き込み量を溶融スラグの１０質量％、排滓鍋内の溶融スラグの量を４５トン、排滓鍋内の溶融スラグの温度を１４５０℃、吹き込みガス中の酸素濃度を２１〜１００体積％、フライアッシュの吹き込み速度（１分当たりの吹き込み量）を１０〜２００ｋｇ／分、フライアッシュと焼結ダスト（焼結鉱粉）との混合比を１０〜４０質量％、固気比を２０〜１５０、吹き込みノズルの浸漬深さを吐出口が皮張り層の下面から下方へ向かって１０００ｍｍの位置になるように、それぞれ設定した。また、使用した高炉スラグ、焼結ダスト、フライアッシュの組成を表１に示す。
【００５４】
【表１】
2005145768.tif 000003
【００５５】
なお、表１中のＭ−ＦｅはメタルＦｅ、Ｔ−Ｓは全Ｓ（トータルＳ）をそれぞれ意味し、表１中の各成分の和が１００重量％に満たないのは、主要成分の分析を行っていること、及び不可避的不純物が含まれていることによる。
ここで、前記した各条件の範囲内で設定した実施例１〜１８、あわせて前記した各条件の範囲外となった比較例１〜６を、表２及び表３にそれぞれ示す。
【００５６】
【表２】
2005145768.tif 000004
【００５７】
【表３】
2005145768.tif 000005
【００５８】
また、実施例１〜１８、及び比較例１〜６の各条件でフライアッシュの吹き込みを行った状況（吹き込み状況）、製造されたスラグ製品の品質（製品品質）、及び評価について、表２の結果を表４に示し、表３の結果を表５に示す。
【００５９】
【表４】
2005145768.tif 000006
【００６０】
【表５】
2005145768.tif 000007
【００６１】
比較例１〜３のように、フライアッシュに焼結ダストを混ぜない場合（０質量％）、通常の固気比（５０）で溶融スラグにフライアッシュの吹き込みを行ったところ、粉体の飛散が発生し、しかもフライアッシュの未溶解分があった。
また、比較例４〜６のように、固気比を通常よりも小さく（２０）し、反応に使用される吹き込みガス量を増やした場合も、粉体の飛散又はスプラッシュが発生し、しかもフライアッシュの未溶解分があった。
このように、比較例１〜６においては、フライアッシュ吹き込み作業時における作業環境が悪く、しかも製造したスラグ製品の品質も悪いことが確認された。
【００６２】
一方、実施例１〜１２のように、ガス吹き込み速度を、０．２ｋｇ／分、２．００ｋｇ／分、４．００ｋｇ／分の３種類に固定し、吹き込みガス中の酸素濃度を２１体積％に固定して、焼結ダストの混合比を１０質量％、２０質量％、３０質量％、及び４０質量％にそれぞれ設定した場合、製品として使用可能な許容範囲以上の品質のものを製造できた。
また、実施例１３、１４のように、固気比を本発明の上限値及び下限値に設定した場合においても、製品として使用可能な許容範囲以上の品質のものを製造できた。
【００６３】
そして、実施例１５、１６のように、酸素濃度を好ましい条件である２９体積％にした場合においては、吹き込み作業が良好であり、且つ製品品質も良好という結果が得られた。また、実施例１７、１８のように、吹き込みに純酸素（酸素濃度１００体積％）を使用した場合についても、実施例１５、１６と同様の結果得られた。
なお、前記した条件で、フライアッシュの吹き込み量を溶融スラグの１〜２０質量％の範囲で行った場合についても、得られたスラグ製品は、製品として問題の無い品質を有するという結果が得られた。
このように、本発明の条件範囲でフライアッシュを処理することにより、スプラッシュの発生を抑制し、且つ多量吹き込みによる溶融スラグへの溶解を可能にして、均一な組成を有するスラグ製品を製造することができることを確認できた。
【００６４】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の高炉スラグを用いたフライアッシュの処理方法を構成する場合も本発明の権利範囲に含まれる。
また、前記実施の形態においては、フライアッシュと固体酸素源とを含む混合物の吹き込みを行う容器として、排滓鍋を使用した場合について説明したが、多量の溶融スラグを貯留できる容器であれば、例えば流銑鉢を使用することもできる。この場合、搬送経路における更なる混合物の添加は、予め大樋で行われる。
そして、前記実施の形態においては、混合物の吹き込みを行う吹き込みノズルで、混合物を空気と共に溶融スラグに吹き込んだ場合について説明した。しかし、空気の吹き込みを他のノズルを使用して、空気を溶融スラグ中又は溶融スラグの液面付近に供給し、吹き込みノズルから吹き出す混合物と共に、溶融スラグに吹き込むことも可能である。
【図面の簡単な説明】
【００６５】
【図１】本発明の一実施の形態に係る高炉スラグを用いたフライアッシュの処理方法の説明図である。
【符号の説明】
【００６６】
１０：排滓鍋（容器）、１１：高炉スラグ、１２：フライアッシュ、１３：固体酸素源、１４：混合物、１４ａ：空気、１５：高炉、１６：大樋、１７：流銑鉢、１８：滓樋、１９：溶滓傾注樋、２０：吹き込みノズル、２１：混合物用貯留ホッパー、２２：混合物用供給管、２３：運搬車、２４：フライアッシュ用受入れホッパー、２５：固体酸素源用受入れホッパー、２６：ミキサー、２６ａ：皮張り層、２７：溶融スラグ
【図１】
2005145768.tif 000008